Brevet FR2468451A1 — publié le 19810508

L'invention concerne un procédé pour la fabrication d'un produit tiré de suspensions contenant des fibres par afflux de matière, en particulier pour la fabrication d'un matériau de construction stratifié à base de fibresciment, en particulier d'amiante-ciment. Les produits en fibres-ciment, plaques, tuyaux et produits moulés présen tent, en coupe, une structure de matière homogène, la proportion de fibres en volume dans la matrice de ciment étant toujours égale. Toutefois, à côté des nombreuses propriétés positives qui ont conduit à une large utilisation des produits en fibres-ciment comme matériau de construction, il existe aussi quelques caractéristiques négatives, par exemple la corrosion du matériau, sous certaines influences. Il est possible d'ajouter des inhibiteurs de corrosion durant la phase de fabrication des produits en fibres-ciment, mais on ne le fait pas pour un certain nombre de raisons:prix de revient élevés, perturbations dans la production, propriétés du produit, notamment celles de résistance, influencées défavorablement.C'est pourquoi, pour protéger par exemple, l'amiante-eiment contre la corrosion, il est nécessaire de traiter ensuite le matériau, après la prise, par des revetements, imprégnations ou doublages. L'invention a pour but d'indiquer un procédé du genre défini plus haut qui permette de fabriquer sur machine un produit en fibres-ciment protégé contre la corrosion et tout en conservant une résistance partieulièrement grande à la traction en flexion et au choc. Selon l'invention, ce problème est résolu comme indiqué dans la partie caractérisante de la revendication 1. D'autres caractéristiques du procédé apparaissent dans les sous-revendications. Les avantages assurés par l'invention résident en particulier dans le fait que les produits ainsi fabriqués constituent un matériau composite protégé contre la corrosion, ayant d'excellentes propriétés mees.niques que l'on peut faire varier de la façon désirée, selon le choix des matières premières et des additifs. Ainsi par exemple, un produit en fibres-ciment fabriqué à partir de deux couches différentes dont l'une est une couche d'amiante-ciment et dont l'autre constitue grâce à des additifs minéraux ou organiques appropriés, colorés ou non, ajoutés au liant une couche de protection contre la corrosion qui ne contient pas, en meme temps, de fibres d'amiante, possède les avantages connus de l'amiante-ciment (bonne résistance à la traction en flexion et au choc) et en même temps, une grande résistance à la corrosion parce qu'une faible épaisseur de la couche de protection contre la corrosion, en comparaison de la couche d'amiante-eiment, suffit déjà à assurer la fonction d'inhibiteur deeorrosion. Dans l'exemple ci-apres, on présente la composition de deux suspensions de matière Suspension I 1 pp (partie en poids) de fibres de polyéthylène coupées courtes 0 à 100 pp de ciment portland PZ35F 10 à 30 pp de dispersion de polyacrylate et 100 à 500 pp d'eau Suspension II 1 pp de mélange d'amiante 10 pp de ciment portland PZ35F 10 à 40 pp d'eau Le procédé selon l'invention peut être mis en oeuvre avantageusement avec un appareil d'afflux de matière décrit schématiquement ci-après à l'aide dela figure annexée, et présentant deux caisses d'afflux ou de dépôt séparées 1 et 2 dont chacune est munie d'une entrée spéciale de matière la, 2a et d'une sortie spéciale de matière lb, 2b.Les caisses de dépôt 1 et 2 alimentent successivement un côté d'une bande de feutre tamis sans fin tournante 3 sur l'autre côté de laquelle sont prévus des dispositifs d'aspiration sous forme de caisses d'aspiration le, 2c. La bande de feutre tamis dont le sens de mar che est indiqué par une flèche, est guidée par des rouleaux de renvoi 4. Avec utilisation des suspensions I et II ci-dessus, le procédé se déroule par exemple comme suit On amène la suspension I à la caisse d'afflux de matière 1 et on alimente avec cette suspension la bande de feutre tamis qui court à environ 40 m/mn. On introduit la nappe formée dans une partie de moulage non représentée, où l'on enroule autour d'un noyau d'acier jusqu a ce que l'épaisseur désirée de matière soit atteinte. Puis, apyres avoir mis hors d'action la caisse d'afflux de matière 1, on amène la suspension II à la caisse d'afflux de matière 2 et on procède de la même façon qu'avec la suspension I. On peut encore renforcer la protection contre la corrosion d'un matériau composite à deux eouches ain- si fabriqué en le soumettant à des conditions telles - par exemple à l'action de chaleur humide pendant la prise ou à une température iplus élevée - qu'il se produise des réactions de polymérisation ou de condensation et par suite, une réticulation de monomères organiques ajoutés. En outre, on peut aussi, en ajoutant des agents chimiques minéraux qui forment préférentiellement avec le carbonate et/ou le sulfure des composés difficilement solubles, augmenter inaction d'inhibition de corrosion de la couche liée à l'amiante-eiment. REVENDICATIONS 1 - Procédé de fabrication d'un produit tiré de suspensions contenant des fibres par afflux de matière, en particulier pour la fabrication d'un matériau de construction stratifié à base de fibres-ciment caractérisé par le fait 1.1 que l'on amène successivement, dans le temps, au moins deux suspensions contenant des fibres, et ayant une consistance différente ou égale dans au moins une région de dépôt, 1.2 que la suspension amenée en premier lieu contient des matières organiques ou minérales, mais non de l'amiante en tant que fibres d'armature, 1.3 que la matrice est formée d'un matériau de construction à prise hydraulique contenant des additifs inhibiteurs de corrosion teintés ou non, à base organique ou minérale. 2 - Procédé selon la revendication 1, caractérisé par le fait qu'au moins la deuxième suspension ou une suspension amenée à la suite de celle-ci est une suspension de fibres-ciment. 3 - Procédé selon la revendication 2, caractérisé par le fait que la suspension de fibres-ciment est une suspension d'amiante-ciment.